(57)【要約】  接合材に含まれる無機粒子のＤ９０／Ｄ１０が１０〜５００であって、Ｄ１０が１００μｍ以下、Ｄ９０が４μｍ以上であるハニカム構造体用接合材（Ｄ１０、Ｄ９０は、レーザ回折・散乱法による粒子径分布測定の体積基準の積算分率における粒径が小さい側からの１０％、９０％径の値である。）。
2009014199.tif 000002
【特許請求の範囲】
【請求項１】
接合材に含まれる無機粒子のＤ９０／Ｄ１０が１０〜５００であって、Ｄ１０が１００μｍ以下、Ｄ９０が４μｍ以上であるハニカム構造体用接合材。
（Ｄ１０、Ｄ９０は、レーザ回折・散乱法による粒子径分布測定の体積基準の積算分率における粒径が小さい側からの１０％、９０％径の値である。）
【請求項２】
前記無機粒子の長軸短軸比が１．０〜４．０である請求項１記載のハニカム構造体用接合材。
【請求項３】
接合材が、炭化珪素、窒化珪素、窒化アルミニウム、窒化硼素、シリカ、アルミナ、ムライト、ジルコニア、燐酸ジルコニウム、アルミナチタネート、及びチタニアからなる群より選ばれた少なくとも１種の無機粒子を含む請求項１又は２に記載のハニカム構造体用接合材。
【請求項４】
接合材がさらに酸化物繊維を含み、酸化物繊維の平均長さが３０〜６００μｍであり、平均径が１〜２０μｍである請求項１〜３のいずれかに記載のハニカム構造体用接合材。
【請求項５】
接合材がさらにコロイド状酸化物、及び無機バインダーを含む請求項１〜４のいずれかに記載のハニカム構造体用接合材。
【請求項６】
接合材がさらに有機バインダー、及び中空フィラーを含む請求項１〜４のいずれかに記載のハニカム構造体用接合材。
【請求項７】
請求項１〜６のいずれかに記載の接合材にて接合されたハニカム構造体。
【発明の詳細な説明】
【技術分野】
【０００１】
本発明は、ハニカム構造体用接合材及びその接合材を用いたハニカム構造体に関する。詳しくは、複数のハニカムセグメントが接合材層を介して互いの接合面で一体的に接合されたハニカムセグメント接合体と、前記ハニカムセグメント接合体の外周面を被覆する外周コート層とを備え、流体の流路となる複数のセルが中心軸方向に互いに並行するように配設された構造を有するハニカム構造体の製造に用いる接合材及びその接合材を用いたハニカム構造体に関する。さらに詳しくは、内燃機関、ボイラー、化学反応機器及び燃料電池用改質器等の触媒作用を利用する触媒用担体又は排ガス中の微粒子捕集フィルター等に好適に用いることができるハニカム構造体に用いる接合材、及びその接合材により製造されたハニカム構造体に関し、更に詳しくは、例えば大型でありながらも、複数個のハニカムセグメントどうしの接合が確実になされているハニカム構造体用接合材、及びハニカム構造体に関する。
【背景技術】
【０００２】
内燃機関、ボイラー、化学反応機器、及び燃料電池用改質器等の触媒作用を利用する触媒用担体、又は排ガス中の微粒子、特にディーゼル微粒子の捕集フィルター（以下、ＤＰＦという）等に、セラミックスからなるハニカム構造体が用いられている。【０００３】
この種のセラミックハニカム構造体は、隔壁により仕切られ軸方向に貫通する多数の流通孔を有する多孔質ハニカムセグメントが接着剤層を介して複数個結束されて構成されている（例えば、特許文献１参照）。すなわち、セラミックハニカム構造体、四角柱形状の多孔質ハニカムセグメントを、列組み合わせて接着剤層を介して互いに接合することによって構成されている。このときの接合は、多孔質ハニカムセグメントの被接着面間に接着剤層を介在させた後、前記ハニカムセグメントに押圧力を加えることにより行う。【０００４】
ハニカムセグメントを接合する接合材については、炭化珪素粉末が提案されているが、「炭化珪素粉末は、その粒径が０．０１〜１００μｍ、好ましくは０．１ 〜１５μｍ，より好ましくは０．１〜１０μｍであることが望ましい。この理由は、粒径が１００μｍを超えると、接着力（強度）および熱伝導性の低下を招き、一方、０．０１μｍ未満ではコスト高になるからである。」との指摘があった（例えば、特許文献２参照）。【０００５】
そして、特許文献２では、シール材を介して各セラミック部材が一体に接着され、無機粒子として、炭化珪素、窒化珪素、および窒化硼素から選ばれる少なくとも一種以上の無機粉末またはウィスカーを用いることが提案されている。しかし、特許文献２の方法では、接合材スラリーの流動性および保水性の向上と熱伝導率の向上を両立させることが困難であった。接合材スラリーの無機粒子を粗粒化することにより、熱抵抗となる粒界が減少するため、熱伝導率の向上することができる。しかしながら、無機粒子の粗粒化により接合材スラリーの流動性を著しく損なってしまうため、接合部分にスラリーを完全に充填することが難しく、接合強度の低下が発生する。また、無機粒子の粒度分布が粗粒化することで、スラリー表面の乾燥が速くなるため、接合部の界面密着性が阻害されることがあった。【０００６】
【特許文献１】特開２０００−７４５５号公報
【特許文献２】特開平０８−２８２４６号公報
【発明の開示】
【０００７】
本発明は、このような従来技術の有する問題点に鑑みてなされたものであり、その目的とするところは、接合材スラリーの流動性および保水性の向上と熱伝導率の向上を両立させることである。その結果、接合部において隙間を生じる等の接合不具合を生ずることもなく確実に接合されてなるハニカム構造体用接合材、及びこのような接合材で接合されたハニカム構造体を提供することにある。
【０００８】
上記目的を達成するため、本発明によれば、以下のハニカム構造体用接合材、及びこのような接合材で接合されたハニカム構造体が提供される。
【０００９】
［１］接合材に含まれる無機粒子のＤ９０／Ｄ１０が１０〜５００であって、Ｄ１０が１００μｍ以下、Ｄ９０が４μｍ以上であるハニカム構造体用接合材。（Ｄ１０、Ｄ９０は、レーザ回折・散乱法による粒子径分布測定の体積基準の積算分率における粒径が小さい側からの１０％、９０％径の値である。）。
【００１０】
［２］前記無機粒子の長軸短軸比が１．０〜４．０である前記［１］記載のハニカム構造体用接合材。
【００１１】
［３］接合材が、炭化珪素、窒化珪素、窒化アルミニウム、窒化硼素、シリカ、アルミナ、ムライト、ジルコニア、燐酸ジルコニウム、アルミナチタネート、及びチタニアからなる群より選ばれた少なくとも１種の無機粒子を含む前記［１］または［２］に記載のハニカム構造体用接合材。
【００１２】
［４］接合材がさらに酸化物繊維を含み、酸化物繊維の平均長さが３０〜６００μｍであり、平均径が１〜２０μｍである前記［１］〜［３］のいずれかに記載のハニカム構造体用接合材。
【００１３】
［５］接合材がさらにコロイド状酸化物、及び無機バインダーを含む前記［１］〜［４］のいずれかに記載のハニカム構造体用接合材。
【００１４】
［６］接合材がさらに有機バインダー、及び中空フィラーを含む前記［１］〜［４］のいずれかに記載のハニカム構造体用接合材。
【００１５】
［７］前記［１］〜［６］のいずれかに記載の接合材にて接合されたハニカム構造体。
【００１６】
本発明によれば、接合材スラリーの流動性・保水性を確保することができ、かかる接合材を用いることで容易にセグメントを接合することを可能としつつ、かつ、作製したハニカム構造体の接合材の熱伝導率の向上を図ることができる。更に、本発明によれば、微粒子が粗粒子に対してコロのようなはたらきをすることで、スラリーの流動性を確保する。また、微粒子により形成される微細孔がもつ強い毛管力により、スラリーの保湿性を保つことによりスラリーの流動性を確保する。更に、無機粒子の粗粒部分により接合材の熱伝導率の向上を図ることができるので、相反する特性であるスラリーの流動性および保水性の向上と、熱伝導性の向上を両立させることが可能となる。
【図面の簡単な説明】
【００１７】
【図１Ａ】本発明のハニカム構造体の一実施形態を説明する図面であり、ハニカムセグメントの斜視図を示す。
【図１Ｂ】本発明のハニカム構造体の一実施形態を説明する図面であり、ハニカム構造体の斜視図を示す。
【図１Ｃ】本発明のハニカム構造体の一実施形態を説明する図面であり、ハニカム構造体の平面図を示す。
【符号の説明】
【００１８】
１：ハニカム構造体、２：隔壁、３：セル、５：セル構造体、７：外壁、８：接合材、１２：ハニカムセグメント。
【発明を実施するための最良の形態】
【００１９】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。【００２０】
本発明は、ハニカム構造体を製造するための接合材、およびその接合材により製造されたハニカム構造体に係るものである。接合材というのは、乾燥前はスラリー状であって、流動性・保水性が重要であり、乾燥・熱処理後においては、スラリーではなくなる。本発明において、接合材は乾燥前のスラリー及び乾燥・熱処理後の状態のいずれも含む。また、本発明において、上記のように、接合材が流動し得るスラリー状のものを指す場合があるため、本明細書では、接合材スラリーと称することもある。【００２１】
一般に、無機粒子等は、多数の粒子からなる粒子群であり、粒子群には大きさの異なる複数の粒子が混在している。レーザ回折・散乱法による粒子径分布測定とは、多数ある粒子分布測定法の一つである。測定対象の粒子が発せられる光強度分布パターンがそれぞれの粒子からの回折・散乱光の重ね合わせとなることから、この光強度分布パターンを検出して解析することで、どれくらいの大きさの粒子がどれくらいの割合で含まれているか(粒度分布)を求めることができる。【００２２】
一般に、無機粒子等の粒子径とは、存在する粒子等の平均粒子径であって、平均粒子径を中心に一定の範囲で分布していると考えられている。この粒子分布を求めると、いわゆる山が一つのものであっても、シャープな粒子分布を持つもの、ブロードな粒子分布を持つものがある。ここで、ブロードな粒子分布とは、一般には、粒子分布曲線がシャープな鋭いピークを持たずに、広い範囲の粒径の粒子分布からなると考えられている。ブロードな粒子分布をもつ粒子は、相対的に、大粒子のみではなく、中粒子、小粒子が存在している。【００２３】
さらに、無機粒子等は、その粒子分布について検討すると、粒子分布の山が２以上あるものも存在する。かかる無機粒子等を製造する場合には、例えば、平均粒子径の異なる粒子群を混合することで簡単に得ることができる。【００２４】
本発明では、レーザ回折・散乱法による粒子径分布測定の体積基準の積算分率における粒径が小さい側からの１０％、９０％径の値Ｄ１０、Ｄ９０を求めることにより、粒子分布を求める。本発明では、ブロードな粒子分布の無機粒子を利用している。本発明では、粒子分布のブロード化を、ピークの山が一つで粒子分布が広がったブロード化、ピークの山が２つ以上ある粒子分布のブロード化により、達成している。ブロードな粒子分布を持たせることにより、微粒子（粒子径系が相対的に小さな粒子）が粗粒子（粒子径系が相対的に大きな粒子）に対してコロのようなはたらきをすることで、スラリーの流動性を確保することができる。【００２５】
本発明では、粒子分布のブロード化について、接合材（接合材スラリーを含む）中の無機粒子のＤ９０／Ｄ１０を求めることにより評価する。Ｄ９０／Ｄ１０は、１０〜５００が好ましく、１０〜４３０が特に好ましい。Ｄ１０は、１００μｍ以下が好ましく、５０μｍ以下がより好ましく、１５μｍ以下が特に好ましい。Ｄ９０は、４μｍ以上が好ましく、８μｍ以上が特に好ましい。そして、Ｄ９０／Ｄ１０が１０〜５００あり、かつ、Ｄ１０が１００μｍ以下、Ｄ９０が４μｍ以上の粒子分布の範囲にあるとき本発明の効果を奏し、Ｄ９０／Ｄ１０が１０〜４３０であり、かつ、Ｄ１０が１５μｍ以下、Ｄ９０が８μｍ以上の粒子分布の範囲にあるとき本発明は著しい効果を奏する。【００２６】
また、微粒子により形成される微細孔がもつ強い毛管力により、スラリーの保湿性を保つことができる。一方、無機粒子の粗粒部分により接合材の熱伝導率の向上を図ることができる。かかる粒子の作用により、相反する特性であるスラリーの流動性および保水性の向上と、熱伝導性の向上を両立させることが可能となった。【００２７】
本発明では、走査型電子顕微鏡にて各粉末の観察を行い、個々の無機粒子の長軸短軸比（長軸／短軸）を測定し、それらの平均値を長軸短軸比とした。【００２８】
また、無機粒子は、一般に、完全な球形でなく、楕円状の球形、平板状、円柱状、棒状等種々の形状をしているのが通常であって、その粒径というとき、長い粒径と短い粒径が存在する。この長い粒径と短い粒径との比を長軸短軸比（長軸／短軸）として測定したところ、本発明では、１．０〜４．０のものが好ましく、１．０〜３．４のものが特に好ましい。【００２９】
接合材は、好ましくは、上記Ｄ９０／Ｄ１０、Ｄ９０、Ｄ１０の条件を満たす炭化珪素、窒化珪素、窒化アルミニウム、窒化硼素、シリカ、アルミナ、ムライト、ジルコニア、燐酸ジルコニウム、アルミナチタネート、チタニア、及びコージェライトからなる群より選ばれた少なくとも１種の無機粒子であり、特に好ましくは、炭化珪素、窒化珪素、アルミナ、コージェライトから選ばれた少なくとも１種の無機粒子である。【００３０】
接合材はさらに無機繊維を含むことが好ましい。無機繊維としては、例えば、アルミノシリケート、アルミナ、マグネシウムシリケート等の酸化物繊維、その他の繊維（例えば、ＳｉＣ繊維）等を挙げることができる。【００３１】
本発明では、走査型電子顕微鏡にてファイバーの観察を行い、個々のファイバー長、および径を測定することにより、ファイバーの平均長さ、および平均径を算出した。【００３２】
本発明における無機繊維としては、酸化物繊維をもっとも好適な物として挙げることができる。具体的には、シリカ、ムライト、アルミナ、シリカ−アルミナ、シリカ−マグネシア等のセラミックスファイバを好適例として挙げることができる。その平均長さが３０〜６００μｍであり、平均径が１〜２０μｍである無機繊維が好ましく、その平均長さが５０〜５００μｍであり、平均径が１〜２０μｍである無機繊維が特に好ましい。【００３３】
本発明の接合材は、コロイド状酸化物、及び無機バインダーを含むことが好ましい。コロイド状酸化物としては、例えば、シリカゾル、アルミナゾル、コロイダルシリカまたはコロイダルアルミナ等が挙げられる。これらは、単独で用いてもよく、２種以上を併用してもよい。無機バインダーとしては、例えば、シリカゾル、アルミナゾル、粘土等を挙げることができる。【００３４】
本発明の接合材は、また有機バインダー、及び中空フィラーを含むことも好ましい。【００３５】
有機バインダーとは、一般には、有機物である結合剤をいい、結合剤とは、一般には、同種又は異種固体を結合あるいは固定して、材料や製品などを形成するのに用いる素材をいう。セラミック製造の場合には、一般に、有機バインダーは、セラミックス原料粉末を成形可能にし、その形状維持に必要な強度を与えるために加えられる各種有機化合物を意味している。従って、代表的な有機バインダーとして、天然由来のデンプン、ゼラチン、寒天、半合成のアルキルセルロース(例えば、メチルセルロース)、カルボキシメチルセルロース等のセルロース誘導体、ポリビニルアルコール、ポリアクリル酸系ポリマー、ポリアクリルアミド、ポリエチレンオキシド等の合成系の水溶性高分子等を例示することができる。本発明の有機バインダーとしては、例えば、ポリビニルアルコール（ＰＶＡ）、カルボキシメチルセルロース（ＣＭＣ）、メチルセルロース（ＭＣ）等を挙げることができる。【００３６】
中空フィラーとは、一般には、有機および／または無機の中空粒子をいい、以下のものを例示することができる。有機中空粒状フィラーとしては、例えば、アクリル系中空粒子、発泡粒子、発泡樹脂、スポンジ状発泡体等である。無機の中空粒状フィラーとしては、例えば、中空酸化チタン粒子、中空酸化鉄、フライアッシュバルーン等の中空酸化物微粒子である。【００３７】
図１Ａ〜Ｃは、本発明の接合材を用いて接合されたハニカム構造体の一実施形態を説明する図面であり、図１Ａはハニカムセグメントの斜視図、図１Ｂはハニカム構造体の斜視図、図１Ｃはハニカム構造体の平面図を示す。本実施形態のハニカム構造体１は、多孔質の隔壁２によって区画された流体の流路となる複数のセル３を有するセル構造体５と、セル構造体５の外周に配設された多孔質の外壁７とを備えたハニカムセグメント１２の複数個が、これらの外壁７どうしが接合材８で接合されることにより一体化されてなるものである。【００３８】
本発明において、材料の混合及び混練は、従来公知の混合機ないし混練機、例えば、シグマニーダ、バンバリーミキサ、スクリュー式の押出混練機等により行うことができる。特に、坏土中に含まれるエアを脱気させるための真空減圧装置（例えば、真空ポンプ等）を備えた混練機（いわゆる真空土練機）を用いると、欠陥が少なく、成形性の良好な坏土を得ることができる点において好ましい。【００３９】
本発明のハニカム構造体は、ハニカムセグメントを接合材にて接合することによって製造される。ハニカムセグメントは、原料として、例えば、炭化珪素や、炭化珪素−金属珪素複合物を形成するための炭化珪素粉及び金属珪素粉、その他のセラミックス原料に、メチルセルロース、ヒドロキシプロポキシメチルセルロース等のバインダー、界面活性剤、水等を添加し、これを混練して可塑性の坏土を形成する。次に、得られた坏土を成形工程において押出成形することにより、隔壁によって区画された流体の流路となる複数のセルを有するハニカム形状の成形体を成形する。押出成形にはプランジャ型の押出機や二軸スクリュー型の連続押出機などを用いることができる。二軸スクリュー型の連続押出機を用いると、坏土化工程と成形工程を連続的に行うことができる。得られたハニカム成形体を、例えばマイクロ波、誘電及び／又は熱風等で乾燥した後、焼成して、ハニカム焼成体を得ることができる。【００４０】
得られたハニカム焼成体を、所定形状のハニカムセグメントとなるように、必要に応じて形状加工する。バンドソー、メタルソー等の手段を用いて加工することにより、接合面を有する四角柱状のハニカムセグメントを得ることができる。【００４１】
接合材をハニカムセグメントに塗布する方法に特に制限はなく、例えばスプレー法、ハケや筆等により塗布する方法、ディッピング法等を採用することができる。【００４２】
接合したハニカム構造体は、熱風乾燥等により、接合材が含む水分が飛散することで形状を保つ強度を発現する。この際、接合材近傍の温度上昇は、水分の気化熱により７５〜１００℃で停滞する。この間、接合部には局所的に強い部分、弱い部分が散在し、振動あるいは自重により接合収縮の不均一、接合部のずれを生じる。そこで、結着力、あるいは熱ゲル化性を有する有機バインダーを添加することにより、温度上昇の停滞前に、接合部へ強度を付与する。この有機バインダーの結着力、および熱ゲル化性は、０．１質量％未満では接合材の粒子全体へ行き渡らず、結着力、および熱ゲル化挙動の効果が期待できない。好ましくは、有機バインダーの量が０．１質量％以上を含む接合材にて接合されたときであり、０．２質量％以上含む場合は特にその効果が顕著となる。有機バインダー量が５質量％を超えると、接合材スラリーを作製するために多量の水分が必要となり、乾燥後、接合材中の気孔が増加するため接合材強度が低下する。結着力、熱ゲル化性を有する有機バインダーとしては、特に好ましいものとして、メチルセルロース、カルボキシメチルセルロースなどのセルロース誘導体、あるいはポリビニルアルコール等を挙げることができる。【００４３】
また、乾燥の硬化促進剤として、熱硬化性樹脂もその効果が期待できる。熱硬化性樹脂とは、一般には、触媒作用、加熱、光照射などのエネルギーにより、液状又は可塑性物質が効果すなわち不溶不溶融化する性質を有する天然および合成樹脂などの化合物をいう。本発明の熱硬化性樹脂は、加熱により分子間に架橋反応が起こり、三次元網状構造の不融不溶の高分子に変化する。例えば、尿素樹脂、メラミン樹脂、フェノール樹脂、エポキシ樹脂、不飽和ポリエステル樹脂、アクリル樹脂などがあげられる。いずれも化学反応性官能基を分子中に有する樹脂であって、硬化物の性質は化学組成によって異なる。本発明では、乾燥の硬化促進剤として熱硬化性樹脂が使用でき、特に、フェノール樹脂、エポキシ樹脂等が好ましい。【００４４】
さらに、熱ゲル化性を有する有機バインダー又は熱硬化性樹脂を含む接合材を使用して、さらに増粘開始温度、熱硬化温度へ短時間で到達させるためには、マイクロ波を当てて乾燥する方法、外部からだけではなくハニカム構造体の内部から加熱し乾燥を進める方法も効果がある。加熱したハニカムセグメントを使用することにより、増粘開始温度、熱硬化温度への温度上昇時間を短縮できる。接合材を使用して、接合後、即、１００℃の雰囲気に晒す接合方法も効果的である。【００４５】
本発明にいう、接合材を「乾燥する」とは、接合材に含まれる成分が溶融等することのない温度、即ち、実質的に焼成しない温度で液体成分を蒸発させて固化（ゲル化）させることを意味する。即ち、本実施形態のハニカム構造体は、接合材が焼成されることなく、乾燥するのみで接合層が形成されてハニカムセグメントの外壁どうしが接合されてなるものであるため、接合層とハニカムセグメントとの熱膨張率や収縮率の差等に起因して接合層にヒビが入ったり、接合層自体が剥離したりする等の接合欠陥が生じ難いものである。【００４６】
また、本実施形態のハニカム構造体は、接合材が焼成されることなく、乾燥するのみで接合層が形成されてハニカムセグメントの外壁どうしが接合されるため、特に大型のハニカム構造体である場合に、接合欠陥が生じ難いといった効果が顕著に発揮される。【００４７】
なお、ハニカムセグメントを接合して形成したハニカム構造体（接合体）の外周の少なくとも一部を、必要に応じて除去してもよい。【００４８】
また、本発明の接合材は、焼成することなく、乾燥するのみで接合層が形成されて被接合体どうしを接合することができるため、特に被接合体が大型（接合材の塗布面積が大きい）である場合に、接合欠陥が生じ難いといった効果が顕著に発揮される。
【実施例】
【００４９】
以下、本発明を実施例に基づいてより詳細に説明するが、本発明はこれらの実施例に限られるものではない。【００５０】
（実施例１〜１８、比較例１〜４）
原料として、ＳｉＣ粉末及びＳｉ粉末を８０：２０の質量割合で混合し、これに造孔材として澱粉、発泡樹脂を加え、更にメチルセルロース及びヒドロキシプロポキシルメチルセルロース、界面活性剤及び水を添加して、可塑性の坏土を作製した。この坏土を押出成形し、マイクロ波及び熱風で乾燥して隔壁の厚さが３１０μｍ、セル密度が約４６．５セル／ｃｍ２（３００セル／平方インチ）、断面が一辺３５ｍｍの正方形、長さが１５２ｍｍのハニカムセグメントを得た。これを、端面が市松模様状を呈するように、隣接する前記流通孔が互いに反対側となる一方の端部でハニカムセグメントの製造に用いた材料と同様の材料で目封じして、乾燥させた後、大気雰囲気中約４００℃で脱脂し、その後Ａｒ不活性雰囲気中にて約１４５０℃で焼成して、Ｓｉ結合ＳｉＣの焼成ハニカムセグメントを得た。【００５１】
無機粒子として、表１に示す特性を持つ炭化珪素粉末、窒化珪素粉末、アルミナ粉末、コージェライト粉末を４０質量％、酸化物繊維として、表１に示す長さのアルミナシリケートファイバーを３０質量％、有機バインダーとしてカルボキシメチルセルロースを表１に示す質量％、無機バインダーとしてコロイダルシリカを２０質量％加え、水を９．５質量％加えて３０分混練を行い、表１の各接合材スラリーを得た。そして、前記の焼成ハニカムセグメントを１６本接合、乾燥して得られた接合体の外周を研削した後、その外周部に対して、コーティング材を塗布し、２００℃で２時間乾燥して、ハニカム構造体を得た。表１における接合材Ａ〜Ｒのうち、Ａ〜Ｊ、およびＯ〜Ｒは後述するとおり本発明の実施例に用いられ、Ｋ〜Ｎは比較例に用いられる。【００５２】
【表１】
2009014199.tif 000003
【００５３】
ＪＩＳ  Ｒ１６２９（ファインセラミックス原料のレーザ回析・散乱法による粒子径分布測定方法）により炭化珪素のＤ１０、Ｄ９０を求めた。Ｄ１０、Ｄ９０は、レーザ回折・散乱法による粒子径分布測定の体積基準の積算分率における粒径が小さい側からの１０％、９０％径の値である。【００５４】
接合材については、流動性、保水性、熱伝導率をそれぞれ測定することにより評価した。流動性は、各スラリーをハニカムセグメントに塗布後、室温にて３分、および１０分それぞれ放置した後に接合した接合体の接合部の隙間の発生有無により評価した。保水性は、室温３分、および１０分放置後の各接合材スラリー表面の乾燥発生の有無により評価した。熱伝導率は、作製したハニカム構造体から接合材を切出し、レーザフラッシュ法により評価した。結果を表２から表６に示す。【００５５】
【表２】
2009014199.tif 000004
【００５６】
表２に示したとおり、実施例１、２、３、４では、無機粒子のＤ９０／Ｄ１０の値が１０から５００の間にあり、Ｄ１０が１００μｍ以下、Ｄ９０が４μｍ以上であるので、流動性、保水性が確保されつつ、熱伝導率を向上させるという本発明の効果が達成される。【００５７】
一方、比較例１では、Ｄ９０が３．５μｍで、４μｍ以下になっているので、熱伝導率が０．２４となり低下を招いた。比較例２では、Ｄ１０が１２５μｍであるため、保水性が著しく低下し、接合材スラリー表面が３分以内に乾燥したため、流動性の著しい低下を招き、接合部隙間が発生した。比較例３では、無機粒子のＤ９０/Ｄ１０が４．０４であり、１０以下の値であり、小粒子のコロとしての効果が低下したため、スラリー流動性が著しく低下し、接合部隙間が発生した。また、比較例４は、無機粒子のＤ９０／Ｄ１０の値が６３２で、５００以上であるので、比較例３と同様に、スラリー流動性が著しく低下し、接合部隙間が発生した。【００５８】
表２の結果から、接合材中の無機粒子のＤ９０／Ｄ１０が１０〜５００であって、Ｄ１０が１００μｍ以下、Ｄ９０が４μｍ以上であるハニカム構造体用接合材の優れた効果が確認された。【００５９】
【表３】
2009014199.tif 000005
【００６０】
表３に示したとおり、実施例５、６では、無機粒子の長軸短軸比がそれぞれ１．５、３．４であり、４．０以下であるので、流動性、保水性、熱伝導率ともに優れる。一方、実施例７は、無機粒子の長軸短軸比が４．６になるので、実施例５、６と比べると、接合材を塗布してから３分放置後に接合した場合には接合隙間が発生しなかったが、１０分放置後に接合するとスラリー流動性が低下し、接合部隙間が発生した。接合材を塗布してから１０分放置して接合することはまれであるので、実用上は問題がなかった。【００６１】
表３の結果から、接合材中の無機粒子のＤ９０／Ｄ１０が１０〜５００であって、Ｄ１０が１００μｍ以下、Ｄ９０が４μｍ以上であって、かつ、長軸短軸比が１．０〜４．０であるハニカム構造体用接合材の優れた効果が確認された。【００６２】
【表４】
2009014199.tif 000006
【００６３】
表４に示したとおり、実施例８に用いた炭化珪素を、実施例９では窒化珪素に、実施例１０ではアルミナに、実施例１１ではコージェライトに、無機粒子の種を変更したが、スラリー流動性、保水性はほぼ同等であることを確認できた。表４の結果から、接合材スラリーまたは接合材中の無機粒子として、炭化珪素の他に、窒化珪素、アルミナ、コージェライトの優れた効果が確認された。【００６４】
【表５】
2009014199.tif 000007
【００６５】
表５に示したとおり、接合材に用いたファイバー長が、実施例１２では３００μｍであり、実施例１３では５０μｍであり、実施例１４では５００μｍである。一方、実施例１５では１５μｍであり、実施例１６では７００μｍである。表５に示したとおり、実施例１２〜１４では接合部隙間が発生せず、保水性、熱伝導性も良好であった。一方、ファイバー長が３０μｍ以下となる実施例１５では、熱伝導率が低下したが、０．５Ｗ/ｍＫは確保され、実用上問題はなかった。また、ファイバー長が６０１μｍ以上となる実施例１６では、ファイバーがダマ状になって、接合材を塗布してから３分放置後に接合した場合には接合隙間が発生しなかったが、１０分放置後に接合するとスラリー流動性が低下し、接合部隙間が発生した。接合材を塗布してから１０分放置して接合することはまれであるので、実用上は問題がなかった。【００６６】
表５の結果から、接合材が酸化物繊維を含み、その平均長さが３０〜６００μｍであり、平均粒径が１〜２０μｍであるハニカム構造体用接合材の優れた効果が確認された。【００６７】
【表６】
2009014199.tif 000008
【００６８】
表６に示したとおり、接合材への有機バインダー添加量が、実施例１７では０．５質量％であり、実施例１８では０．０５質量％である。実施例１７では、接合部隙間が発生せず、保水性、熱伝導率も良好であった。一方、有機バインダーの添加量が０．０５質量％である実施例１８では、接合材を塗布してから３分放置後に接合した場合には接合隙間が発生しなかったが、１０分放置後に接合すると、保水性の低下により接合材表面が乾燥したため、スラリー流動性が低下し、接合部隙間が発生した。接合材を塗布してから１０分放置して接合することはまれであるので、実用上は問題がなかった。
【産業上の利用可能性】
【００６９】
本発明のハニカム構造体用接合材およびハニカム構造体は、ディーゼルエンジン排ガス処理装置、脱塵装置、水処理装置等の各種フィルターを必要とする各種産業分野において有効に利用される。
【図１Ａ】
2009014199.tif 000009
【図１Ｂ】
2009014199.tif 000010
【図１Ｃ】
2009014199.tif 000011
【国際調査報告】
2009014199.tif 000012
2009014199.tif 000013
2009014199.tif 000014
2009014199.tif 000015